(57)【要約】【課題】  表面と断裁面の色調差が少なく、高級感のあるアルバム台紙を得ることができるアルバム原紙を提供する。【解決手段】  アルバム貼付面となる表面又は表裏両面を形成する表層とそれ以外の裏・中間層とを有する２層以上の紙層からなり、表層は古紙パルプを含み裏・中間層は古紙パルプを主原料として使用してなるアルバム原紙において、裏・中間層の少なくとも一層を表層と同系色に着色した。【特許請求の範囲】
【請求項１】
表面又は表裏両面を形成する表層とそれ以外の裏・中間層とを有する２層以上の紙層からなり、表層は古紙パルプを含み裏・中間層は古紙パルプを主原料として使用してなるアルバム原紙において、裏・中間層の少なくとも一層を表層と同系色に着色したことを特徴とするアルバム原紙。
【請求項２】
表層と裏・中間層の全体との明度差を３〜２５としたことを特徴とする請求項１記載のアルバム原紙。
【請求項３】
灰分が６〜１０％、比重瓶法による密度が１．４〜１．６ｇ／ｍ3 であることを特徴とする請求項１又は２記載のアルバム原紙。
【発明の詳細な説明】
【技術分野】
【０００１】
本発明は、古紙主体の多層抄き紙から成りかつ表面と断裁面の色調差の少ないアルバム原紙に関するものである。
【背景技術】
【０００２】
従来、古紙主体の多層抄きアルバム原紙においては、バージンパルプや上質古紙を使用している表層は染料や顔料により着色しているが、表層以外の裏層には古紙パルプを着色せずに使用していた。
【０００３】
なお、インクジェット記録用紙において、水分を特定範囲にして紙に柔軟性を与えることで、断裁時の紙粉発生を防止し、断裁面を良好にすることは知られている（例えば、特許文献１参照。）。
【０００４】
また、薄くかつ不透明性の高い印刷用紙において、表面及び裏面の静摩擦係数及び動摩擦係数を特定の範囲とすることで、断裁特性を良好にすることも知られている（例えば、特許文献２参照。）。
【特許文献１】特開２００４−１２２４３７号公報
【特許文献２】特開２００１−１５９０９３号公報
【発明の開示】
【発明が解決しようとする課題】
【０００５】
ところが、従来の裏層を着色していないアルバム原紙を断裁してアルバム台紙とし、アルバム製品に加工すると、アルバム台紙の表面の色調と断裁面の色調の差が目立つために、安価な印象を与えてしまうという問題があった。また、古紙品質のばらつきによる色調のばらつきによっても断裁面の色調にばらつきが目立ち、一層安価な印象を与えてしまうという問題があった。
【０００６】
なお、特許文献１や特許文献２に開示された技術をアルバム原紙に適用しても、断裁面の平滑性を良好にすることができたとしても、表層と断裁面との色調差による安価な印象を解消することはできない。
【０００７】
本発明は、上記従来の問題点に鑑み、表面と断裁面の色調差が少なく、高級感のあるアルバム台紙を得ることができるアルバム原紙を提供することを課題とする。
【課題を解決するための手段】
【０００８】
本発明のアルバム原紙は、表面又は表裏両面を形成する表層とそれ以外の裏・中間層とを有する２層以上の紙層からなり、表層は古紙パルプを含み裏・中間層は古紙パルプを主原料として使用してなるアルバム原紙において、裏・中間層の少なくとも一層を表層と同系色に着色したものである。なお、表層はアルバム貼付面とされるもので、表面にのみ表層を有するものは２つ折りしてアルバム台紙とされ、表裏両面が表層のものは単葉でアルバム台紙とされる。
【０００９】
この構成によると、裏・中間層を表層と同系色に着色したことにより、表面と断裁面での色調差が小さくなるとともに、古紙品質のばらつきによる断裁面での色調のばらつきも無視できる程度まで小さくでき、高級感のあるアルバム台紙に加工できるアルバム原紙を得ることができる。
【００１０】
また、表層と裏・中間層の全体とのＪＩＳ  Ｚ８７２２に基づく明度の差を３〜２５、より好ましくは３〜１５とするのが好適である。明度差を３より小さくしようとすると、染料や顔料の添加量が多くなってコスト高になるとともに、効果が頭打ちとなり、明度差が２５より大きいと色調差が目立つことになる。
【００１１】
また、全層平均で、ＪＩＳ  Ｐ８１２８に基づく灰分を６〜１０％、ＪＩＳ  Ｋ００６１  ５．２に基づく比重瓶法による密度（測定媒体：水、測定温度：２５℃）を１．４〜１．６ｇ／ｍ3 とするのが好適である。灰分が６％より低いと断裁面に毛羽立ちが発生し易く、灰分が１０％を超えると断裁刃の摩耗が早くなって毛羽立ちの発生原因となる。また、密度が１．４ｇ／ｍ3 より低いと、光の乱反射により断面が白くなって表層面との色調差が目立つことになり、密度が１．６ｇ／ｍ3 を超えても断裁面に光沢が出るため、表面との色調差が目立つことになる。
【発明の効果】
【００１２】
本発明によれば、裏・中間層を表層と同系色に着色したことにより、表面と断裁面での色調差が小さくなるとともに、古紙品質のばらつきによる断裁面での色調のばらつきも無視できる程度まで小さくでき、高級感のあるアルバム台紙を加工できるアルバム原紙を得ることができる。
【発明を実施するための最良の形態】
【００１３】
以下、本発明のアルバム原紙の実施形態について、詳細に説明する。
【００１４】
本発明のアルバム原紙は、表層と、１層〜複数層の裏・中間層とから成る複数層の紙層を抄き合わせて構成されている。表層は、広葉樹、針葉樹の樹種を問わず、晒クラフトパルプ、未晒クラフトパルプ等のバージンパルプと、上質古紙などの古紙パルプを適宜配合したものを主原料としている。裏・中間層は、段ボール古紙、地券古紙、新聞古紙、雑誌古紙、色上古紙、ケント古紙、コート古紙、上質古紙等の古紙パルプを適宜配合したものを主原料としている。このようなアルバム原紙は、長網多筒抄紙機などにより各層の紙層を順次抄き合わせることによって抄造される。
【００１５】
アルバム原紙の表層は所望の色調となるようにその原料パルプに染料又は顔料を添加して着色される。また、裏・中間層の原料パルプにも適量の染料又は顔料を添加することで、表層と裏・中間層の明度差が３〜２５（好ましくは３〜１５）の範囲となるように着色される。なお、裏・中間層が複数の紙層からなる場合、全層を着色するのが好適であるが、一部の紙層の着色を行わなくても同様の効果が得られる場合もある。
【００１６】
また、灰分が、全層平均で６〜１０％となるように調整される。これは、灰分が６％より低いと断裁面に毛羽立ちが発生し易く、灰分が１０％を超えると断裁刃の摩耗が早くなって毛羽立ちの発生原因となるためである。なお、古紙パルプには元来ある程度の灰分が含まれているが、その含有量は古紙の種類によって当然ばらつきがあるため、抄造時にタルクなどの灰分を添加することによって調整が行われる。特に、表層にはバージンパルプが配合されるために、裏・中間層との間で灰分含有に大きな差を生じないようにタルク等が添加される。
【００１７】
添加する灰分としては、上記タルク（３ＭｇＯ・４ＳｉＯ2 ・Ｈ2 Ｏ）以外に、酸化チタン（ＴｉＯ2 ）、亜鉛華（ＺｎＯ）、リトポン（ＺｎＯ＋ＢａＳＯ4 ）、鉛白（２ＰｂＣＯ3 ・Ｐｂ（ＯＨ）2 ）、炭酸カルシウム（ＣａＣＯ3 ）、硫酸バリウム（ＢａＳＯ4 ）、クレー（Ａｌ2 Ｏ3 ・２ＳｉＯ2 ・Ｈ2 Ｏ）、シリカ（ＳｉＯ2 又はＳｉＯ2 ・ｎＨ2 Ｏ）、水酸化アルミニウム（Ａｌ（ＯＨ）3 ）等を挙げることができる。
【００１８】
灰分の平均粒径は、３〜１５μｍ、特に５〜１２μｍとするのが好ましい。３μｍ未満では抄造時に灰分が排水とともに流出してしまって歩留りが悪くなる傾向があり、１５μｍを超えると、アルバム原紙の表面粗度が高くなってしまう。
【００１９】
また、比重瓶法による密度が１．４〜１．６ｇ／ｍ3 となるように調整する。これは密度が１．４ｇ／ｍ3 より低いと、光の乱反射により断面が白くなって表層面との色調差が目立つことになり、密度が１．６ｇ／ｍ3 を超えても断裁面に光沢が出るため、表面との色調差が目立つことになるためである。密度の調整は、灰分やカレンダー処理の線圧調整のほか、使用するパルプの種類の選定等によって行うことができる。
【００２０】
また、アルバム原紙の坪量（ＪＩＳ  Ｐ８１２７）は、１００〜４００ｇ／ｍ2 、特に１２０〜３４０ｇ／ｍ2 程度が好適であり、厚さ（ＪＩＳ  Ｐ８１１８）は１２０〜４８０μｍ、特に１４０〜４１０μｍ程度が好適である。
【実施例】
【００２１】
次に、本発明のいくつかの実施例と比較例を説明する。
【００２２】
（実施例１）
広葉樹晒クラフトパルプ（ＬＢＫＰ、フリーネス４５０ｍｌＣＳＦ）４０重量％と上質古紙パルプ（フリーネス３５０ｍｌＣＳＦ）６０重量％とを配合して表層（第１層）用の原料スラリーを調整し、この表層用原料スラリーに、ブラックの染料として、グランドブラックＹＴ１００（御国色素株式会社製）を９０ｋｇ／ｔ、デルマーカーボンＢＦＮ（クラリアントジャパン株式会社製）を２２ｋｇ／ｔ、ダイレクトペーパーブラックＢ（株式会社日本化学工業所製）を２０ｋｇ／ｔ、及び硫酸バンド４０ｋｇ／ｔを添加した。また、地券古紙パルプを１００％用いて裏・中間層（第２層〜第５層）用の原料スラリーを調整し、この裏・中間層用の原料スラリーに、表層と同系色のブラックの染料として、グランドブラックＹＴ１００（御国色素株式会社製）を３０ｋｇ／ｔ、定着剤としてカルタレチンＦリキッド（クラリアントジャパン株式会社製）を３ｋｇ／ｔを完成タンクに添加した。また、表層用原料スラリーにタルク（日本タルク株式会社製ＳＷ）を添加して表層の灰分率が５％となるように調整するとともに、全体の灰分率が８％となるように、裏・中間層用原料スラリーに対しても必要に応じて上記タルクを添加した。これらの原料スラリーを用い、円網５層抄紙機にて表層及び４層の裏・中間層の紙層を抄き合わせ、坪量が２５０ｇ／ｍ2 の５層構造のアルバム原紙を抄紙した。その後、マシンカレンダーにて線圧３０ｋｇｆ／ｃｍでカレンダー処理を行い、アルバム原紙を作製した。
【００２３】
（実施例２）
裏・中間層用原料スラリーに対して、染料としてグランドブラックＹＴ１００（御国色素株式会社製）を１０ｋｇ／ｔ添加し、定着剤としてカルタレチンＦリキッド（クラリアントジャパン株式会社製）を１ｋｇ／ｔ添加した以外は、実施例１と同様にアルバム原紙を作製した。
【００２４】
（実施例３）
表層用原料に対するタルクの添加を省略して表層の灰分率が２％となった以外は、裏・中間層用原料スラリーに対するタルクの添加量を実施例２と同じにして全体の灰分率が６％となるアルバム原紙を抄紙し、その後実施例１と同一条件でカレンダー処理を行い、アルバム原紙を作製した。
【００２５】
（実施例４）
裏・中間層用原料スラリーに対して、染料としてグランドブラックＹＴ１００（御国色素株式会社製）を４０ｋｇ／ｔ添加し、定着剤としてカルタレチンＦリキッド（クラリアントジャパン株式会社製）を４ｋｇ／ｔ添加した以外は、実施例３と同様にアルバム原紙を作製した。
【００２６】
（実施例５）
広葉樹晒クラフトパルプ（ＬＢＫＰ、フリーネス４５０ｍｌＣＳＦ）４０重量％と上質古紙パルプ（フリーネス３５０ｍｌＣＳＦ）６０重量％とを配合して表層（第１層）用の原料スラリーを調整し、この表層用原料スラリーに、ブルー系の染料として、ダイレクトスカイブルー５Ｂ２００（株式会社日本化学工業所製）を１０ｋｇ／ｔ、カルタバイオレット３Ｂ７０リキッド（クラリアントジャパン株式会社製）を４ｋｇ／ｔ、バイオレットＢＬ（株式会社日本化学工業所製）を３ｋｇ／ｔ、レバセルファーストブルー６ＧＬリキッド（バイエル株式会社製）３ｋｇ／ｔ、及び硫酸バンド４０ｋｇ／ｔを添加した。また、地券古紙パルプを１００％用いて裏・中間層（第２層〜第５層）用の原料スラリーを調整し、この裏・中間層用の原料スラリーに、表層と同系色のブルー系の顔料として、ＳＰブルー５１３１（御国色素株式会社製）を１０ｋｇ／ｔ、定着剤としてカルタレチンＦリキッド（クラリアントジャパン株式会社製）を３ｋｇ／ｔを完成タンクに添加した。また、表層用原料スラリーにタルク（日本タルク株式会社製ＳＷ）を添加して表層の灰分率が５％となるように調整するとともに、全体の灰分率が８％となるように、裏・中間層用原料スラリーに対しても必要に応じて上記タルクを添加した。これらの原料スラリーを用い、円網５層抄紙機にて表層及び４層の裏・中間層の紙層を抄き合わせ、坪量が２５０ｇ／ｍ2 の５層構造のアルバム原紙を抄紙した。その後、マシンカレンダーにて線圧３０ｋｇｆ／ｃｍでカレンダー処理を行い、アルバム原紙を作製した。
【００２７】
（比較例１）
パルプ原料及び表層用原料スラリーに対する染料の添加量は実施例１と同様とし、裏・中間層用原料スラリーに対する染料の添加を無くすとともに、表層用原料スラリー及び裏・中間層用原料スラリーに対するタルクの添加も省略して表層の灰分率が２％、全体の灰分率が４％となるアルバム原紙を抄紙し、その後実施例１と同一条件でカレンダー処理を行い、アルバム原紙を作製した。
【００２８】
（比較例２）
裏・中間層のパルプ原料として地券古紙パルプと段ボール古紙パルプを５０重量％づつ配合したものを用い、全体の灰分率を５％とした以外は比較例１と同様にしてアルバム原紙を作製した。
【００２９】
（比較例３）
表層のパルプ原料として広葉樹晒クラフトパルプ（ＬＢＫＰ）１００重量％のものを用いた以外は比較例２と同様にして、表層の灰分率が０％、全体の灰分率が３％となるアルバム原紙を作製した。
【００３０】
（比較例４）
マシンカレンダーにて線圧５０ｋｇｆ／ｃｍでカレンダー処理を行った以外は比較例２と同様にしてアルバム原紙を作製した。
【００３１】
以上の実施例１〜４及び比較例１〜４のアルバム原紙について、表面と裏層の色調の明度（Ｌ値）を、カラーメータ（ＺＥ２０００型、日本電色工業株式会社製）にて測定するとともに、目視による表面と断裁面の色調差の評価を行った。色調差の評価は、ギロチンカッター（富士ＭＣ４０００、余田機械工業株式会社製）を使用して、アルバム原紙を１００枚重ねて断裁し、表面と断裁面の色調差を、
◎：色調差が殆ど分からない
○：色調差は僅かに認められるが、気になる程度ではない
△：色調差が若干気になる
×：色調差が目立つ
の４段階で相対評価した。
【００３２】
【表１】
2006183170.tif 000002
上記実施例１〜５及び比較例１〜４について、表層と裏・中間層のパルプ原料配合と、表面と裏層の明度（Ｌ値）の測定値と、アルバム原紙全体と表層の灰分率と、密度と、上記色調差の評価の結果を表１に示した。
【００３３】
実施例１では、表面と裏層の色調差（明度差）が２０で、灰分が８％、密度が１．５１であり、表面と断裁面の色調差が殆ど分からないという結果が得られている。また、実施例２では表面と裏層の色調差（明度差）が２５と若干大きくなっているため、色調差の評価が多少下がっている。また、実施例３ではさらに灰分が６％、密度が１．４５と下がっているが、ほぼ同様の結果が得られている。実施例４では、実施例３と灰分及び密度は同じであるが、表面と裏層の色調差（明度差）が１５と小さいので、色調差評価は実施例３より良くなっている。また、色調の異なる実施例５では、表面と裏層の色調差（明度差）が１３で、灰分が８％、密度が１．５３であり、表面と断裁面の色調差が殆ど分からないという結果が得られている。
【００３４】
一方、比較例１では、表面と裏層の色調差（明度差）が３５と大きくなっており、密度も１．３８と低いために、表面と断裁面の色調差が目立つ結果となっている。また、比較例２では裏・中間層の原料に段ボール古紙を用いているので全体灰分が５と高くなり、密度も高くなっている分、比較例１より色調差が多少改善されているが、やはり目立つ結果となっている。また、比較例３では逆に表層の灰分率が０で、全体の灰分率が３に低下し、密度が１．３５に低下しているため表面と断裁面の色調差が一層目立つ結果となっている。比較例４では、灰分は比較例２と同じであるが、密度が１．６２と比較例２の１．４０より高く、表面と断裁面の色調差が目立つ結果となっている。